ШПАКЛЕВКА
PUTTY

Изобретение касается составов шпаклевок для выравнивания поверхностей бетонных изделий.
Известна шпаклевка, содержащая, мас.%: цемент (портландцемент) 38,0-45,0; глина 26,5-32,5; вода 23,0-29,0; костный клей 2,65-2,95; гидросиликаты кальция 0,19-0,22 [1].
Задача изобретения состоит в повышении прочности сцепления шпаклевки с поверхностью бетона.
2
Технический результат достигается тем; что шпаклевка, содержащая портландцемент, воду, гидросиликаты кальция, дополнительно содержит молотый до удельной поверхности 4500-5000 см/г кварцевый песок, нейтрализованную воздухововлекающую смолу СНВ и суперпластификатор С-3 при следующем соотношении компонентов, мас.%: портландцемент 28,0-32,0; вода 20,0-22,0; гидросиликаты кальция 0,1-0,15; указанный молотый кварцевый песок 45,4-51,3; нейтрализованную воздухововлекающую смолу СНВ 0,1-0,15; суперпластификатор С-3 0,3-0,5.
В таблице приведены составы шпаклевки.
Таблица
Компоненты
Состав, мас.%:
1
2
3
Портландцемент
28,0
30,0
32,0
Вода
20,0
21,0
22,0
Гидросиликаты кальция
0,1
0,125
0,15
Молотый кварцевый песок
- до удельной поверхности 4500 см<sup>2</sup>/г
51,3
-
45,4
- до удельной поверхности 5000 см<sup>2</sup>/г
-
48,35
-
Нейтрализованная воздухововлекающая смола СНВ
0,1
0,125
0,15
Суперпластификатор С-3
0,5
0,4
0,3
Прочность сцепления с поверхностью бетона, МПа
не менее 2,5
не менее 2,5
не менее 2,5
2
2
Компоненты дозируют в требуемых количествах. Портландцемент (марки 400) и молотый кварцевый песок (удельная поверхность 4500-5000 см/г) смешивают, добавляют воду, гидросиликаты кальция (удельная поверхность 4500-5000 см/г), нейтрализованную воздухововлекающую смолу СНВ, суперпластификатор С-3 (получаемый на базе продуктов конденсации нафталинсульфокислоты и формальдегида) и еще раз тщательно смешивают. Полученной шпаклевкой заполняют раковины и неровности поверхности бетонных изделий.
Источник информации
1. Шпаклевка. // Строительные материалы, оборудование и технологии XXI века. - 2007. - №11. - С.26-27.